(57)【要約】  質量％で、Fe：0.8〜1.5％、Al：4.8〜5.5％、N：0.030％以下を含有し、下記Q(%)＝0.14〜0.38を満足するO及びNを含有し残部Ti及び不可避的不純物からなる、コイルの巻戻し時に板幅方向への割れが進展し難い高強度チタン合金熱延板。(a) ND（熱間圧延板の法線）方向、RD（熱間圧延）方向、TD（熱間圧延幅）方向、ｃ軸方位（α相の(0001)面の法線方向）がND方向となす角度をθ、ｃ軸方位とND方向を含む面がND方向とTD方向を含む面となす角度をφとして、(b1)θが０度以上30度以下であり、かつ、φが全周（−180度〜180度）に入る結晶粒によるＸ線の(0002)反射相対強度のうち最も強い強度（XND）と、(b2)θが80度以上100度未満であり、φが±10度に入る結晶粒によるＸ線の(0002)反射相対強度のうち最も強い強度（XTD）とし、(c)XTD/XNDが4.0以上である。Q(%)＝[O]＋2.77・[N]。
2012115243.tif 000002
【特許請求の範囲】
【請求項１】
質量％で、Ｆｅ：０．８〜１．５％、Ａｌ：４．８〜５．５％、Ｎ：０．０３０％以下を含有するとともに、下記式（１）で定義するＱ（％）＝０．１４〜０．３８を満足する範囲のＯ及びＮを含有し、残部Ｔｉ及び不可避的不純物からなる高強度α＋β型チタン合金熱延板であって、
（ａ）熱間圧延板の法線方向をＮＤ方向、熱間圧延方向をＲＤ方向、熱間圧延幅方向をＴＤ方向とし、α相の（０００１）面の法線方向をｃ軸方位として、ｃ軸方位がＮＤ方向となす角度をθ、ｃ軸方位とＮＤ方向を含む面がＮＤ方向とＴＤ方向を含む面となす角度をφとし、
（b1）θが０度以上、３０度以下であり、かつ、φが全周（−１８０度〜１８０度）に入る結晶粒によるＸ線の（０００２）反射相対強度のうち、最も強い強度をＸＮＤとし、
（b2）θが８０度以上、１００度未満であり、かつ、φが±１０度に入る結晶粒によるＸ線の（０００２）反射相対強度のうち、最も強い強度をＸＴＤとして、
（ｃ）ＸＴＤ／ＸＮＤが４．０以上である
ことを特徴とする冷間でのコイル取扱性に優れた高強度α＋β型チタン合金熱延板。
Ｑ（％）＝［Ｏ］＋２．７７・［Ｎ］                ・・・（１）
［Ｏ］：Ｏの含有量（質量％）
［Ｎ］：Ｎの含有量（質量％）
【請求項２】
（ｄ）前記熱間圧延板のＲＤ方向に垂直な断面のビッカース硬さをＨ１とし、ＴＤ方向に垂直な断面のビッカース硬さをＨ２として、（Ｈ２−Ｈ１）・Ｈ２で表示する硬さ異方性指数が１５０００以上であり、かつ、（ｅ）前記熱間圧延板から採取した、ＲＤ方向が試験片長手方向であり、深さ２ｍｍのノッチをＴＤ方向に形成したシャルピー試験片において、ノッチ底から対抗面に垂直に下した垂線の長さをａ、試験後に実際に伝播した割れの長さをｂとして、ｂ／ａで表示する破断斜行性指数が１．２０以上であることを特徴とする請求項１に記載の冷間でのコイル取扱性に優れた高強度α＋β型チタン合金熱延板。
【請求項３】
前記（１）又は（２）に記載の冷間でのコイル取扱性に優れた高強度α＋β型チタン合金熱延板の製造方法において、α＋β型チタン合金を熱間圧延する際、熱間圧延前に、該チタン合金をβ変態点以上、β変態点＋１５０℃以下に加熱し、熱延仕上温度をβ変態点−５０℃以下、β変態点−２５０℃以上とし、下記式で定義する板厚減少率９０％以上で、一方向熱間圧延を行うことを特徴とする冷間でのコイル取扱性に優れた高強度α＋β型チタン合金熱延板の製造方法。
板厚減少率（％）＝｛（熱延前の板厚−熱延後の板厚）／熱延前の板厚｝・１００
【発明の詳細な説明】
【技術分野】
【０００１】
本発明は、冷間矯正などの巻戻し時に板幅方向に割れが進展し難い等の、コイル取扱性に優れた高強度α＋β型チタン合金熱延板及びその製造方法に関する。
【背景技術】
【０００２】
従来、α＋β型チタン合金は、高い比強度を利用して、航空機の部材として用いられてきた。近年、航空機の部材に使用されるチタン合金の重量比が高まり、その重要性は益々高まってきている。また、例えば、民生品分野でも、ゴルフクラブフェース向けの用途に、高ヤング率と軽比重を特徴とするα＋β型チタン合金が多く使用されるようになってきた。【０００３】
さらに、今後、軽量化が重要視される自動車用部品、又は、耐食性と比強度が要求される地熱井ケーシングなどにも、高強度α＋β型チタン合金の適用が期待されている。特に、チタン合金は板形状で使用されることが多いので、高強度α＋β型チタン合金板に対するニーズは高い。【０００４】
α＋β型チタン合金としては、Ｔｉ−６％Ａｌ−４％Ｖ（％は質量％、以下も同様）が最も幅広く使用されていて、代表的な合金であるが、熱間加工性があまり良好でない。α＋β型チタン合金に熱間圧延を施すと、熱延板の両エッジ部に、耳割れという板幅方向に沿った割れが発生する。【０００５】
耳割れが残存する状態で、熱延コイルを冷間で巻戻して、形状矯正等を行おうとすると、場合によっては、耳割れを起点として板幅方向に割れが伝播し、板破断に至るという問題があった。即ち、α＋β型チタン合金においては、冷間でのコイル取扱性が悪いという問題があった。【０００６】
板破断が起ると、破断した板を製造ラインより除去しなければならないが、この除去に時間がかかる等の理由で、製造が阻害される。このため、生産能率が低下するとともに、破断時の衝撃で、板自体や、破断した板の破片が急に飛んでくる等、安全上の問題もある。【０００７】
さらに、板破断が起った部分の近傍では、板の変形が甚だしく、その部分は、製品として使用できなくなってしまうことが多い。その結果、歩留が低下するとともに、コイル単質が小さくなって、生産能率及び歩留が、さらに低下してしまう。【０００８】
この場合、熱延コイルに発生した耳割れを、スリット工程において、トリミングして除去した後、冷間矯正工程に供することが、最も有効な解決手段である。しかし、トリミング時に、トリム屑が詰まるなどして、ライン張力が変動したりすると、板破断が起ることがある。また、耳割れが大きい場合には、トリミングによる歩留低下が大きく、製造コストの増加をもたらすことになる。【０００９】
それ故、冷間での巻戻し時に、主に、耳割れを起点とする、コイル板幅方向への割れが進展し難く、また、冷間でのコイルの巻戻し性に優れ、冷延ストリップの製造が可能な、取扱性の良いα＋β型チタン合金熱延板が望まれてきた。この要望に対し、冷延ストリップの製造が可能なα＋β型チタン熱延合金が、いくつか提案されている。【００１０】
特許文献１及び２には、Ｆｅ、Ｏ、Ｎを主要添加元素とする低合金系α＋β型チタン熱延合金が提案されている。このチタン熱延合金は、β安定化元素としてＦｅを添加し、α安定化元素としてＯ、Ｎという安価な元素を、適正な範囲及びバランスで添加して、高い強度・延性バランスを確保した合金である。また、上記チタン熱延合金は、室温で高延性であるので、冷延製品の製造も可能な合金である。【００１１】
特許文献３には、高強度化に寄与するが、延性を低下させ冷間加工性を低下させるＡｌを添加し、一方、強度上昇に効くが、冷延性を損なわないＳｉやＣを添加して、冷間圧延を可能にする技術が開示されている。特許文献４〜８には、Ｆｅ、Ｏを添加し、結晶方位、又は、結晶粒径等を制御して、機械特性を向上させる技術が開示されている。【００１２】
特許文献９には、純チタンにおいて、結晶粒を微細化して、しわやキズの発生を防止するため、β域で熱間圧延を開始する技術が開示されている。特許文献１０には、ゴルフクラブヘッド用のＴｉ−Ｆｅ−Ａｌ−Ｏ系α＋β型鋳造用チタン合金が開示されている。特許文献１１には、ＴｉＦｅ−Ａｌ系α＋β型チタン合金が開示されている。【００１３】
特許文献１２には、最終的な仕上げ熱処理によりヤング率を制御したゴルフクラブヘッド用チタン合金が開示されている。非特許文献１には、純チタンにおいて、β域に加熱した後、α域での一方向圧延により集合組織が形成されることが開示されている。【００１４】
しかし、これらの技術は、α＋β型チタン合金の熱延板組織を制御して、熱延板の靭性を向上させて、熱延板の冷間圧延を可能にするものではない。
【先行技術文献】
【特許文献】
【００１５】
【特許文献１】特許第３４２６６０５号公報
【特許文献２】特開平１０−２６５８７６号公報
【特許文献３】特開２０００−２０４４２５号公報
【特許文献４】特開２００８−１２７６３３号公報
【特許文献５】特開２０１０−１２１１８６号公報
【特許文献６】特開２０１０−３１３１４号公報
【特許文献７】特開２００９−１７９８２２号公報
【特許文献８】特開２００８−２４００２６号公報
【特許文献９】特開昭６１−１５９５６２号公報
【特許文献１０】特開２０１０−７１６６号公報
【特許文献１１】特開平０７−６２４７４号公報
【特許文献１２】特開２００５−２２０３８８号公報
【非特許文献】
【００１６】
【非特許文献１】チタンＶｏｌ．５４、Ｎｏ．１（社団法人日本チタン協会、平成１８年４月２８日発行）４２〜５１頁
【発明の概要】
【発明が解決しようとする課題】
【００１７】
本発明は、以上の事情に鑑み、α＋β型チタン合金熱延板において、熱延板コイルを矯正などのため冷間で巻き戻す時、熱延板のＴＤ方向に割れが板端部に発生して板幅方向に真直ぐに進展して板破断が発生しないようにすることを課題とする。本発明の目的は、このような課題を解決する高強度α＋β型チタン合金熱延板と、その製造方法を提供することにある。
【課題を解決するための手段】
【００１８】
本発明者らは、上記課題を解決するため、靭性に大きく影響する組織に着目し、α＋β型チタン合金熱延板における、耳割れ等を起点とする割れの進展と熱延集合組織の関係について鋭意調査した。その結果、次のことを見いだした。【００１９】
（ｘ）結晶構造が六方細密充填構造のチタンα相が、六角底面（（０００１）面）の法線方向、即ち、ｃ軸方位が、ＴＤ方向（熱間圧延幅方向）に強く配向する熱延集合組織（「Transverse-texture」という集合組織で、以下「T-texture」という。）を有する場合、ＴＤ方向への割れの伝播傾向が抑えられ、板破断が起り難くなる。
（ｙ）T-textureを強化すると、ＲＤ方向（熱間圧延方向）の強度が低下して、延性及び曲げ特性が向上するので、熱延板コイルの冷間での巻戻しがより容易となる。
（ｚ）安価な元素のＦｅ及びＡｌの含有量、及び、ＯとＮの含有量の調整により、強度を保ちながら、T-textureを作り込むことができる。【００２０】
なお、以上の知見については、後で、詳細に説明する。【００２１】
本発明は、上記知見に基づいてなされたもので、その要旨は以下の通りである。【００２２】
（１）質量％で、Ｆｅ：０．８〜１．５％、Ａｌ：４．８〜５．５％、Ｎ：０．０３０％以下を含有するとともに、下記式（１）で定義するＱ（％）＝０．１４〜０．３８を満足する範囲のＯ及びＮを含有し、残部Ｔｉ及び不可避的不純物からなる高強度α＋β型チタン合金熱延板であって、
（ａ）熱間圧延板の法線方向をＮＤ方向、熱間圧延方向をＲＤ方向、熱間圧延幅方向をＴＤ方向とし、α相の（０００１）面の法線方向をｃ軸方位として、ｃ軸方位がＮＤ方向となす角度をθ、ｃ軸方位とＮＤ方向を含む面がＮＤ方向とＴＤ方向を含む面となす角度をφとし、
（b1）θが０度以上、３０度以下であり、かつ、φが全周（−１８０度〜１８０度）に入る結晶粒によるＸ線の（０００２）反射相対強度のうち、最も強い強度をＸＮＤとし、
（b2）θが８０度以上、１００度未満であり、かつ、φが±１０度に入る結晶粒によるＸ線の（０００２）反射相対強度のうち、最も強い強度をＸＴＤとして、
（ｃ）ＸＴＤ／ＸＮＤが４．０以上である
ことを特徴とする冷間でのコイル取扱性に優れた高強度α＋β型チタン合金熱延板。
Ｑ（％）＝［Ｏ］＋２．７７・［Ｎ］                ・・・（１）
［Ｏ］：Ｏの含有量（質量％）
［Ｎ］：Ｎの含有量（質量％）【００２３】
（２）（ｄ）前記熱間圧延板のＲＤ方向に垂直な断面のビッカース硬さをＨ１とし、ＴＤ方向に垂直な断面のビッカース硬さをＨ２として、（Ｈ２−Ｈ１）・Ｈ２で表示する硬さ異方性指数が１５０００以上、より好ましくは１６０００以上であり、かつ、（ｅ）前記熱間圧延板から採取した、ＲＤ方向が試験片長手方向であり、深さ２ｍｍのノッチをＴＤ方向に形成したシャルピー試験片において、ノッチ底から対抗面に垂直に下した垂線の長さをａ、試験後に実際に伝播した割れの長さをｂとして、ｂ／ａで表示する破断斜行性指数が１．２０以上、より好ましくは１．３５以上であることを特徴とする前記（１）に記載の冷間でのコイル取扱性に優れた高強度α＋β型チタン合金熱延板。【００２４】
（３）前記（１）又は（２）に記載の冷間でのコイル取扱性に優れた高強度α＋β型チタン合金熱延板の製造方法において、α＋β型チタン合金を熱間圧延する際、熱間圧延前に、該チタン合金をβ変態点以上、β変態点＋１５０℃以下に加熱し、熱延仕上温度をβ変態点−５０℃以下、β変態点−２５０℃以上とし、下記式で定義する板厚減少率９０％以上で、一方向熱間圧延を行うことを特徴とする冷間でのコイル取扱性に優れた高強度α＋β型チタン合金熱延板の製造方法。
板厚減少率（％）＝｛（熱延前の板厚−熱延後の板厚）／熱延前の板厚｝・１００
【発明の効果】
【００２５】
本発明によれば、耳割れ等を起点としてＴＤ方向へ進展する割れが原因で発生する板破断が起り難くなるとともに、熱延板のＲＤ方向の延性、曲げ性が高いことによりコイル巻戻しがし易い高強度α＋β型チタン合金熱延板を提供することができる。
【図面の簡単な説明】
【００２６】
【図１（ａ）】結晶方位と板面との相対的な方位関係を示す図である。
【図１（ｂ）】ｃ軸方位とＮＤ方向のなすθが０度以上、３０度以下で、かつ、φが全周（−１８０度〜１８０度）に入る結晶粒（ハッチング部）を示す図である。
【図１（ｃ）】ｃ軸方位とＮＤ方向のなす角度θが８０度以上、１００度以下で、かつ、φが±１０度の範囲にある結晶粒（ハッチング部）を示す図である。
【図２】シャルピー衝撃試験片における破断経路を示す図である。
【図３】α相（０００１）面の集積方位を示す（０００１）極点図の例を示す図である。
【図４】チタンα相の（０００１）極点図において、図１（ｂ）及び図１（ｃ）に示すハッチング部に対応する領域を示す図である。
【図５】Ｘ線異方性指数と硬さ異方性指数の関係を示す図である。
【発明を実施するための形態】
【００２７】
本発明者らは、前述したように、α＋β型チタン合金熱延板における、耳割れ等を起点とする割れの進展と熱延集合組織の関係について鋭意調査を行った。その結果について、詳細に説明する。
【００２８】
まず、図１（ａ）に、結晶方位と板面との相対的な方位関係を示す。熱間圧延面の法線方向をＮＤ方向、熱間圧延方向をＲＤ方向、熱間圧延幅方向をＴＤ方向とし、α相の（０００１）面の法線方向をｃ軸方位として、ｃ軸方位がＮＤ方向となす角度をθ、ｃ軸方位とＮＤ方向を含む面がＮＤ方向とＴＤ方向を含む面となす角度をφとする。
【００２９】
調査の結果、前述したように、結晶構造が六方細密充填構造（以下「ＨＣＰ」ということがある。）であるチタンα相の六角底面（（０００１）面）の法線方向、即ち、ｃ軸方位がＴＤ方向に強く配向する熱延集合組織（T-texture）を有する場合、ＴＤ方向、即ち、板幅方向への割れの伝播傾向が抑えられ、板破断が起り難くなることが判明した。
【００３０】
ＨＣＰのαチタンでは、割れはα相（０００１）結晶面に沿って伝播し易いが、T-textureでは、α相のｃ軸方位がＴＤ方向に配向するので、α相（０００１）面は、ＮＤ軸とＲＤ軸を含む面に平行になり易くなる。
【００３１】
さらに、すべり変形は、α相の（０００１）面及び（１０−１０）面に沿って生じ易く、ＴＤ方向に割れが伝播しようとすると、特に、（０００１）面に沿って割れ、先端での塑性変形に伴う塑性緩和が生じながら、割れは、屈曲していき、最終的に、割れは、割れが伝播し易いＲＤ方向、即ち、圧延方向（板長手方向）へ進展しようとする。
【００３２】
そのため、熱延コイルを冷間で巻戻して、熱延コイルに矯正等を施す際、（ｉ）熱延時に発生した耳割れを起点として、又は、（ii）トリミングで耳割れを除去していても、冷間での巻戻し時のライン張力の変動などで発生する耳割れを起点として、割れが発生し、ＴＤ方向、即ち、板幅方向へ伝播しようとする場合、T-textureを有するチタン合金では、割れは、ＲＤ方向に屈曲することとなる。
【００３３】
即ち、T-textureを有するチタン合金の場合、強いT-textureを有さず、割れの屈曲が起り難いチタン合金に比べ、割れの破断経路がより長くなる、即ち、破断に至る経路が長くなるので、板破断が起り難くなる。
【００３４】
それ故、チタン合金においては、T-textureを形成することにより、元来、問題となっていたＴＤ方向への割れの伝播がし難くなり、また、割れが発生し伝播しても、ＲＤ方向に屈曲して貫通しないので、冷間コイルの取扱性が向上する。
【００３５】
さらに、T-texture強化によりＲＤ方向の強度が低下して、延性及び曲げ特性が向上するので、冷間コイルの巻戻しがより容易となり、取扱性が、さらに改善され、その結果、歩留りが向上する。
【００３６】
熱延板のＴＤ方向への割れ伝播のし難さは、例えば、熱延板のＲＤ方向を試験片の長手方向として作製したシャルピー衝撃試験片に、ＶノッチをＴＤ方向に相当する向きに形成して、室温でシャルピー衝撃試験を行い、ノッチ底より進展する割れの長さで評価することができる。
【００３７】
T-textureを有し、割れがＴＤ方向に伝播し難い板で、上記試験を行った場合、割れは、ノッチ底から真直ぐ進展せず、傾斜して伝播し、その結果、破断経路が長くなるからである。
【００３８】
ここで、図２に、シャルピー衝撃試験片における破断経路を示す。図２に示すように、シャルピー衝撃試験片１に形成したノッチ２のノッチ底３から試験片長手方向に対して垂直に下した垂線の長さをａ、実際に伝播した割れの長さをｂとし、本発明では、比（＝ｂ／ａ）を斜行性指数と定義した。斜行性指数が１．２０を超える場合には、熱延板ＴＤ方向への破断は起り難い。
【００３９】
なお、試験片を伝播する割れは、特定の一方向に進むとは限らず、ジグザグに屈曲して進む場合もある。いずれの場合にも、ｂは、破断経路全体の長さを示すものとする。
【００４０】
また、T-textureを強化すると、熱延板ＲＤ方向における強度が低下して、延性ならびに曲げ特性が向上するので、熱延板コイルの冷間での巻き戻しが容易となり、取扱性が向上する。これは、チタンα相ＨＣＰの（０００１）が、ＮＤ軸とＲＤ軸を含む面に平行、又は、それに近い方向に配向することにより、主すべり系の中でも、（１０−１０）面をすべり面とするすべり変形が活発化するためである。
【００４１】
このすべり系の臨界せん断応力は、他のすべり系に比べて小さいので、熱延板ＲＤ方向への変形抵抗が下がり、延性が向上する。また、このすべり系が主すべり系となる場合、加工硬化係数も低くなるので、矯正などの弱加工が容易となる。こうして、コイルでの取扱性が向上する。
【００４２】
熱延板ＲＤ方向の変形し易さの評価は、熱延板での、ＲＤ方向に垂直な断面のビッカース硬さ（Ｈ１）と、ＴＤ方向に垂直な断面のビッカース硬さ（Ｈ２）の差に、ＴＤ方向に垂直な断面のビッカース硬さ（Ｈ２）を乗じた値、即ち、（Ｈ２−Ｈ１）・Ｈ２を、硬さ異方性指数と定義し、これを評価尺度として用いて行った。
【００４３】
硬さ異方性指数が１５０００以上であれば、熱延板ＲＤ方向の変形抵抗は十分低いので、コイル巻戻し性は良好となる。
【００４４】
さらに、本発明者らは、α＋β型チタン合金において、強いT-textureが得られる熱延加熱温度は、β単相域のある温度範囲であることを突き止めた。α＋β型チタン合金の通常のα＋β２相域熱延に比べ、上記加熱温度は高いので、良好な熱間加工性が維持されるとともに、熱延中の両エッジ部での温度低下が抑制されて、耳割れが発生し難くなる効果もある。
【００４５】
その結果、熱延コイルでの耳割れ発生を抑制できるので、トリミング時の両エッジからの除去量が少なくて済むという利点もある。即ち、上記の熱延条件を採用することで、耳割れの発生が少なくなり、かつ、T-textureが発達して、割れが貫通し難くなる。
【００４６】
さらに、本発明者らは、安価な元素のＦｅ及びＡｌを含有量、及び、ＯとＮの含有量を調整することで、強度を保ちながら、T-textureを容易に作り込むことができることを見いだした。
【００４７】
特許文献３においては、前述のように、ＳｉやＣの添加効果による冷間加工性の向上を開示しているが、その熱延条件は、β域に加熱はするが、圧延はα＋β域で行っており、冷間加工性の向上は、T-textureのような集合組織によるものではない。
【００４８】
非特許文献１には、純チタンにおいてβ域に加熱してから、α域で、終始、一方向圧延を行うと、T-textureに類似する集合組織が形成されることが開示されているが、この純チタンに係る圧延は、α域で圧延を開始する等、本発明とは異なる圧延であり、さらに、熱延中の割れ等の抑制については開示されていない。
【００４９】
特許文献９には、β域で、純チタンの熱間圧延を開始する技術が開示されているが、これは、結晶粒を微細化して、しわやキズの発生を防止する技術であり、集合組織の評価や熱延中の割れの抑制については開示されていない。
【００５０】
しかも、本発明は、質量％で、Ｆｅを０．８〜１．５％、かつ、Ａｌを４．８〜５．５％含有し、かつ、Ｏ及びＮを規定量含有するα＋β型合金を対象とするものであり、純チタン、又は、淳チタンに近いチタン合金に係る技術とは実質的に異なるものである。
【００５１】
特許文献１０には、ゴルフクラブヘッド用のＴｉ−Ｆｅ−Ａｌ−Ｏ系のα＋β型チタン合金が開示されているが、該チタン合金は、鋳造用のチタン合金であり、本発明のチタン合金とは実質的に異なるものである。特許文献１１には、Ｆｅ及びＡｌを含有したα＋β型チタン合金が開示されているが、集合組織の評価や熱延中の割れの抑制についは開示されていない。本発明と技術的に大きく異なる。
【００５２】
特許文献１２には、本発明と成分組成が類似するゴルフクラブヘッド用のチタン合金が開示されているが、最終的な仕上げ熱処理によりヤング率を制御することを特徴とするものであり、熱延条件、熱延板コイルの取扱性、集合組織については開示されていない。
【００５３】
したがって、特許文献１０〜１２に開示の技術は、本発明と、目的及び特徴の点で異なるものである。
【００５４】
前述したように、本発明者らは、前記課題を解決すべく、チタン合金コイルに冷間矯正を行う際の巻戻し工程での取扱性に及ぼす熱延集合組織の影響を詳しく調査した結果、T-textureを安定化させることにより、熱延板コイルにおいて、ＴＤ方向に割れが進展し難くなり、板破断が起り難くなること、及び、ＲＤ方向の延性や曲げ特性が改善されるため、コイル巻戻し時の取扱性が改善されることを見いだした。
【００５５】
本発明は、この知見に基づいてなされたものであり、以下に、本発明について、詳細に説明する。
【００５６】
本発明の高強度α＋β型チタン合金熱延板（以下「本発明熱延板」ということがある。）で規定したチタンα相の結晶方位と存在割合を限定した理由を説明する。
【００５７】
α＋β型チタン合金において、冷間矯正等のコイル巻戻し工程におけるＴＤ方向への割れ伝播の抑制は、T-textureが強く発達した場合に発揮される。本発明者らは、T-textureを発達させる合金設計及び集合組織形成条件について鋭意研究を進め、以下のように解決した。
【００５８】
まず、集合組織の発達程度を、Ｘ線回折法により得られる、α相（０００１）面に平行な結晶面からの反射であるＸ線（０００２）反射相対強度の比を用いて評価した。
【００５９】
図３に、α相（０００１）面の集積方位を示す（０００１）極点図の例を示す。（０００１）極点図は、T-textureの典型的な例であり、（０００１）面法線軸であるｃ軸方位が強くＴＤ方向に配向している。
【００６０】
図３から、α相の（０００１）結晶面は、ＮＤ軸とＲＤ軸を含む面に強く配向していることが解る。
【００６１】
このような（０００１）極点図において、ｃ軸方位とＮＤ方向のなすθが０度以上、３０度以下である結晶粒（図１（ｂ）に示すハッチング部、参照）によるＸ線のα相（０００２）反射相対強度のうち、最も強い強度をＸＮＤとし、ｃ軸方位とＮＤ方向のなすθが８０度以上、１００度以下であって、φが±１０度の範囲にある結晶粒（図１（ｃ）に示すハッチング部、参照）によるＸ線のα相（０００２）反射相対強度のうち、最も強い強度をＸＴＤとし、それらの比：ＸＴＤ／ＸＮＤを、種々のチタン合金板に対し評価した。
【００６２】
ここで、図４に、チタンα相の（０００１）極点図において、図１（ｂ）及び図１（ｃ）に示すハッチング部に対応する領域を示す。
【００６３】
Ｃ軸方位を（θ、φ）とし、θが９０度よりγ度だけ大きい場合、その方位は、（９０−γ、φ＋１８０）と等価である。即ち、θが９０度より大きい領域を含む、図１（ｃ）に示すハッチング部は、図４に示すチタンα相の（０００１）極点図において、領域Ｃで示すハッチング部と等価である。
【００６４】
図４は、ＸＴＤとＸＮＤの、（０００１）極点図上での測定位置を、模式的に示しているが、ＸＴＤは、ＴＤ軸の両端をＲＤ軸の周りに０〜１０°回転させた領域をＮＤ軸の周りに±１０°回転させた方位領域での最大Ｘ線相対強度ピーク値であり、ＸＮＤは、板のＮＤ軸端をＲＤ軸のまわりに０〜３０°まで回転させ、かつ、ＮＤ軸まわりに一回転させた方位領域での最大Ｘ線相対強度ピーク値である。
【００６５】
両者の比（＝ＸＴＤ／ＸＮＤ）をＸ線異方性指数と定義し、これにより、T-textureの安定度を評価し、冷間矯正等のコイル巻戻し時のＴＤ方向の割れの進展し易さと関連付けることができる。この時、ＲＤ方向への変形のし易さの指標として、前述の“硬さ異方性指数”を用いた。この値が小さいほど、ＲＤ方向に変形し易く、巻戻しが容易となる。
【００６６】
本発明者らは、前述したように、熱延板ＲＤ方向の変形し易さを評価するため、熱延板での、ＲＤ方向に垂直な断面のビッカース硬さ（Ｈ１）と、ＴＤ方向に垂直な断面のビッカース硬さ（Ｈ２）の差に、ＴＤ方向に垂直な断面のビッカース硬さ（Ｈ２）を乗じた値、即ち、（Ｈ２−Ｈ１）・Ｈ２を、硬さ異方性指数と定義して評価尺度として用いた。
【００６７】
ここで、図５に、Ｘ線異方性指数と硬さ異方性指数の関係を示す。Ｘ線異方性指数が高くなる程、硬さ異方性指数は大きくなる。同じ材料を使用して、巻戻し時の変形抵抗及び冷延のし易さを調査したところ、硬さ異方性指数が１５０００以上となる場合に、巻戻し時の熱延板ＲＤ方向の変形抵抗は十分に低くなり、コイルの巻戻し性が格段に向上することを見いだした。その時のＸ線異方性指数は４．０以上であり、より好ましくは５．０以上である。
【００６８】
これらの知見に基づいて、（０００１）極点図上の板幅方向から板のＮＤ方向に０〜１０°まで傾いた方位角内及び板のＮＤ方向を中心軸として板幅方向から±１０°及び±１８０°回転させた方位角内でのＸ線相対強度ピーク値ＸＴＤと、板のＮＤ方向からＴＤ方向に０〜３０°まで傾いた方位角内及び板の法線を中心軸として全周回転させた方位角内でのＸ線相対強度ピーク値ＸＮＤの比ＸＴＤ／ＸＮＤの下限を４．０と限定した。
【００６９】
次に、本発明熱延板の成分組成の限定理由を説明する。以下、成分組成に係る％は、質量％を意味する。
【００７０】
Ｆｅは、β相安定化元素のうちで安価な元素であるので、Ｆｅを添加してβ相を強化する。冷間矯正等のコイル巻戻し時に、ＴＤ方向への割れを延長させるとともに、熱延板ＲＤ方向の変形抵抗を下げて、コイル取扱性を改善するためには、熱延集合組織で強いT-textureを得る必要がある。そのためには、熱延加熱温度で安定なβ相を得る必要がある。
【００７１】
Ｆｅは、β安定化能が高く、比較的少ない添加量でもβ相を安定化することができるので、他のβ安定化元素に比べて、添加量を少なくすることができる。それ故、Ｆｅによる室温での固溶強化の程度は小さく、チタン合金は、高延性を保つことができる。
【００７２】
即ち、コイル取扱い時のＲＤ方向の変形抵抗は大きくならないので、巻き戻しし易く、かつ、ＴＤ方向に割れが伝播しようとする時、割れ先端で塑性緩和が起り易いので、割れの屈曲が起り易くなる。この時、熱延温度域で安定なβ相を得るには、Ｆｅを０．８％以上添加する必要がある。
【００７３】
一方、Ｆｅは、Ｔｉ中で偏析し易く、また、多量に添加すると、固溶強化が起き、延性が低下し、コイル取扱性が低下する。それらの影響を考慮して、Ｆｅの添加量の上限は１．５％とする。
【００７４】
Ａｌは、チタンα相の安定化元素であり、高い固溶強化能を有するとともに、安価な添加元素である。後述するＯ、Ｎとの複合添加により、高強度α＋β型チタン合金として必要な強度レベルである、ＴＤ方向で引張強さとして、１０５０ＭＰａ以上、より好ましくは１１００ＭＰａ以上を得るために、添加量の下限を４．８％とする。
【００７５】
一方、５．５％を超えてＡｌを添加すると、変形抵抗が高くなり過ぎて、延性が低下し、板破断が起る場合に、亀裂先端での塑性緩和が十分に起り、ＴＤ方向への破断が容易に起らない特性を維持できなくなるとともに、熱間変形抵抗の増大により、熱間加工性の低下をもたらす。したがって、Ａｌの添加量は５．５％以下にする。
【００７６】
Ｎは、α相中に侵入型元素として固溶し固溶強化作用をなす。しかし、通常の高濃度のＮを含むスポンジチタンを使用する方法等によって、０．０３０％を超えて添加すると、ＬＤＩと呼ばれる未溶解介在物が生成し易くなり、製品の歩留が低くなるので、Ｎの添加量は、０．０３０％を上限とする。
【００７７】
Ｏは、Ｎと同様に、α相中に侵入型元素として固溶し固溶強化作用をなす。そして、ＯとＮが共存する場合、下記式（１）で定義するＱ値に従って、強度上昇に寄与することが解った。
Ｑ＝［Ｏ］＋２．７７・［Ｎ］                          ・・・（１）
［Ｏ］：Ｏの含有量（質量％）
［Ｎ］：Ｎの含有量（質量％）
【００７８】
上記式（１）において、［Ｎ］の係数２．７７は、強度上昇に寄与する程度を示す係数であり、多くの実験データに基づいて経験的に定めた。
【００７９】
Ｑ値が０．１４未満の場合、高強度α＋βチタン合金として十分な強度が得られず、一方、Ｑ値が０．３８を超えると、強度が上昇し過ぎて、延性が低下し、板破断が起る場合の亀裂先端での塑性緩和が起り難くなり、ＴＤ方向への破断が容易に起ってしまう。したがって、Ｑ値は、０．１４を下限とし、０．３８を上限とする。
【００８０】
次に、本発明の高強度α＋β型チタン合金熱延板の製造方法（以下「本発明製造方法」ということがある。）について説明する。本発明製造方法は、特に、T-textureを発達させ、冷間矯正などのコイル巻戻し時の板幅方向への割れを進展させ難くして、コイルの取扱性を改善するための製造方法である。
【００８１】
本発明製造方法は、本発明熱延板の結晶方位及びチタン合金成分を有する薄板の製造方法であって、熱間圧延前加熱温度を、β変態点以上からβ変態点＋１５０℃以下、板厚減少率を８０％以上、仕上温度をβ変態点−５０℃以下からβ変態点−２５０℃以上の温度となるように、一方向熱間圧延することを特徴とする。
【００８２】
熱延集合組織を強いT-textureとし、高い材質異方性を確保するには、チタン合金を、β単相域に加熱して、３０分以上保持して、一旦、β単相状態とし、さらに、β単相域からα＋β２相域にかけて、板厚減少率９０％以上の大圧下を加えることが必要である。
【００８３】
β変態温度は、示差熱分析法により測定できる。予め、製造予定の成分組成の範囲内で、Ｆｅ、Ａｌ、Ｎ、及び、Ｏの成分組成を変化させた素材を１０種以上、実験室レベルの少量を、真空溶解、鍛造して作製した試験片を用い、それぞれ、１１００℃のβ単相領域から徐冷する示差熱分析法で、β→α変態開始温度と変態終了温度を調査しておく。
【００８４】
実際のチタン合金の製造時には、製造材の成分組成と、放射温度計による温度測定により、その場で、β単相域にあるか、α＋β領域にあるかを判定することができる。
【００８５】
この時、加熱温度がβ変態点未満、又は、さらに、仕上温度がβ変態点−２５０℃未満の場合、熱間圧延の途中でβ→α相変態が起り、α相分率が高い状態で強圧下が加わることとなり、β相分率が高い２相状態での圧下が不十分となって、T-textureが十分に発達しない。
【００８６】
さらに、仕上温度がβ変態点−２５０℃以下になると、急激に、熱間変形抵抗が高まり、熱間加工性が低下するので、耳割れなどが発生し易くなり、歩留低下を招くことになる。そこで、熱間圧延時の加熱温度の下限はβ変態点とし、仕上温度の下限はβ変態点−２５０℃以上にする必要がある。
【００８７】
この時のβ単相域からα＋β２相域にかけての圧下率（板厚減少率）が、９０％未満であると、導入される加工歪が十分でなく、歪が板厚全体に渡って均一に導入され難いので、T-textureが十分に発達しない場合がある。したがって、熱延時の板厚減少率は、９０％以上が必要である。
【００８８】
また、熱間圧延時の加熱温度がβ変態点＋１５０℃を超えると、β粒が急激に粗大化する。この場合、熱間圧延は、殆ど、β単相域で行われ、粗大なβ粒が圧延方向に延伸し、そこから、β→α相変態が起るので、T-textureは発達し難い。
【００８９】
さらには、熱延用素材の表面の酸化が激しくなり、熱間圧延後に熱延板表面にヘゲやキズを生じ易いなど製造上の問題が生じるので、熱間圧延時の加熱温度の上限は、β変態点＋１５０℃とする。
【００９０】
さらに、熱間圧延時の仕上温度がβ変態点−５０℃を超えると、熱間圧延の大部分がβ単相域で行われることになって、加工β粒からの再結晶α粒の方位集積が十分でなく、T-textureが十分に発達し難いので、熱間圧延時の仕上温度の上限は、β変態点−５０℃とする。
【００９１】
一方、仕上温度が、β変態点−２５０℃未満となると、α相分率が高い領域での強圧下の影響が支配的となり、本発明の狙いであるβ単相域加熱熱延によるT-textureの十分な発達が阻害される。さらに、そのような低い仕上温度では、急激に熱間変形抵抗が高まり熱間加工性が低下して、耳割れが発生し易くなり、歩留低下を招くことになる。よって、仕上温度は、β変態点−５０℃以下からβ変態点−２５０℃以上とする。
【００９２】
また、上記条件での熱間圧延では、α＋β型チタン合金の通常の熱延条件であるα＋β域加熱熱延に比べ高温であるため、板両端の温度低下は抑えられる。こうして、板両端でも、良好な熱間加工性が維持され、耳割れ発生が抑制されるという利点がある。
【００９３】
なお、熱間圧延開始から終了まで、一貫して一方向にのみ圧延する理由は、本発明が目的とする、熱延コイルを冷間で矯正する場合やトリミングする場合に、ＴＤ方向への割れ進展が抑えられるとともに、熱延板ＲＤ方向の延性及び曲げ特性の向上が得られるT-textureを効率的に得るためである。
【００９４】
こうして、熱延コイルを冷間で巻戻しする際に板破断が起りにくく、熱延板ＲＤ方向の曲げ性や延性が高く巻戻しがしやすいチタン合金薄板コイルを得ることが可能となる。
【実施例】
【００９５】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。【００９６】
＜実施例１＞
真空アーク溶解法により、表１に示す組成を有するチタン材を溶解し、これを熱間鍛造してスラブとし、１０６０℃に加熱し、その後、板厚減少率９５％の熱間圧延により、４ｍｍの熱延板とした。熱延仕上温度は８３０℃であった。【００９７】
この熱延板を酸洗して酸化スケールを除去し、引張試験片を採取して、引張特性を調べるとともに、Ｘ線回折（株式会社リガク製ＲＩＮＴ２１００使用、Ｃｕ-Ｋα、電圧４０ｋＶ、電流３００ｍＡ）により板面方向の集合組織を測定した。【００９８】
熱間圧延面よりＮＤ方向からのα相の（０００１）面極点図において、図１（ｂ）のハッチング部に示す、ｃ軸方位とＮＤ方向のなす角度θが３０度以下である結晶粒によるＸ線のα相（０００２）反射相対強度のうち、最も強い強度をＸＮＤとし、図１（ｃ）のハッチング部に示す、ｃ軸方位とＮＤ方向のなす角度θが８０度以上、１００度以下であって、φが±１０度の範囲にある結晶粒によるＸ線のα相（０００２）反射相対強度のうち、最も強い強度をＸＴＤとし、それらの比：ＸＴＤ／ＸＮＤをＸ線異方性指数として、集合組織の発達程度を評価した。【００９９】
板破断のし難さを評価するに当り、試験片長手方向を熱延板ＲＤ方向に採取したシャルピー衝撃試験片（２ｍｍＶノッチ入り。ＴＤ方向にノッチを形成した。）を使用して、ＪＩＳ  Ｚ２２４２に準拠して、常温で衝撃試験を行った。衝撃試験後の試験片における破断経路の長さ（ｂ）とＶノッチ底から垂直に下した垂線の長さ（ａ）の比（破断斜行性指数：ｂ／ａ、図２、参照）により、板破断のし難さを評価した。【０１００】
破断斜行性指数が１．２０を超えると、ＴＤ方向の割れの破断経路は十分に長くなり、それ以下の場合に比べて、板破断は非常に起り難くなる。破断斜行性指数は、熱延板と伸び率（＝｛（矯正後の板長さ−矯正前の板長さ）／矯正前の板長さ｝・１００％）を１．５％として、冷間で引張矯正した後の板より衝撃試験片を採取して評価した。【０１０１】
また、熱延板ＲＤ方向の変形し易さの評価は、硬さ異方性指数を用いて行った。硬さは、ＪＩＳ  Ｚ２２４４に準拠して、１ｋｇｆ荷重におけるビッカース硬度で評価した。硬さ異方性指数が１５０００以上となれば、熱延板ＲＤ方向の変形抵抗は十分低いので、コイル巻戻し性は良好となる。これらの特性を評価した結果を、表１に併せて示す。【０１０２】
【表１】
2012115243.tif 000003
【０１０３】
表１において、試験番号１、及び、２に、熱間圧延で板幅方向への圧延も含む工程により製造したα＋β型チタン合金に係る結果を示す。試験番号１、及び、２ともに、硬さ異方性指数は１５０００未満であり、熱延板ＲＤ方向の強度は高いため、巻き戻し時の抵抗も大きく、ハンドリング性は悪い。【０１０４】
また、破断斜行性指数は１．２０よりもかなり低く、ＴＤ方向への破断経路は短く、板破断は起り易くなっている。これらの材料では、いずれも、ＸＴＤ／ＸＮＤの値は４．０を下回っており、T-textureは発達していない。【０１０５】
これに対し、本発明製造方法で製造した本発明熱延板の実施例である試験番号４、５、８、９、１２、１３、１６、及び、１７では、硬さ異方性指数が１５０００以上であり、良好なコイル巻戻し性を示すとともに、破断斜行性指数は１．２０を超えており、ＴＤ方向へ割れが斜行する特性を有し、板破断しにくい特性を示している。ここで、硬さの評価は、ビッカース硬度で評価した。【０１０６】
一方、試験番号３、７、及び、１１では、他の素材に比べて強度が低く、材質異方性を留意しない用途における、高強度α＋β型合金板製品に対するＴＤ方向での一般的な要求特性値である引張強さ１０５０ＭＰａを達成していない。【０１０７】
このうち、試験番号３では、Ａｌの添加量が、また、試験番号７では、Ｆｅの添加量が、本発明熱延板におけるＡｌ及びＦｅの添加量の下限を下回っていたため、板幅方向の引張強さが低かった。また、試験番号１１では、窒素及び酸素の含有量が低く、酸素当量値Ｑが規定量の下限値を下回っていたので、ＴＤ方向の引張強さが十分高いレベルに達していない。【０１０８】
また、試験番号６、１０、及び、１４では、Ｘ線異方性指数は４．０を上回るとともに、硬さ異方性指数も１５０００以上を満たしているが、斜行性指数が１．２０を下回っており、ＴＤ方向に破断が進展し易くなっている。【０１０９】
試験番号６、１０、及び、１４では、それぞれ、Ａｌ、Ｆｅ添加量とＱ値が、本発明の上限値を超えて添加されたため、強度が上り過ぎて延性が低下し、塑性緩和によるＴＤ方向への割れの屈曲が起り難くなっている。【０１１０】
試験番号１５は、熱延板の多くの部分で欠陥が多発し、製品の歩留が低かったため、特性を評価することができなかった。これは、高Ｎを含有するスポンジチタンを溶解用材料として使用する通常の方法により、Ｎが、本発明の上限を超えて添加されたので、ＬＤＩが多発したためである。【０１１１】
以上の結果より、本発明に規定された元素含有量及びＸＴＤ／ＸＮＤを有するチタン合金熱延板は、ＴＤ方向への割れ経路が延長されて板破断がし難くなるとともに、熱延板ＲＤ方向の強度が低くなり、コイル巻戻し性に優れているが、本発明に規定された合金元素量、及び、ＸＴＤ／ＸＮＤを外れると、強い材質異方性と、それに伴う、優れたコイル巻戻し性及び板破断のし難さ等の諸特性を満足することができない。【０１１２】
＜実施例２＞
表１の試験番号４、８、及び、１７の素材を、表２〜４に示す種々の条件で熱延した後、酸洗して酸化スケールを除去し、その後、引張特性を調べるとともに、Ｘ線回折（株式会社リガク製ＲＩＮＴ２１００使用、Ｃｕ-Ｋα、電圧４０ｋＶ、電流３００ｍＡ）により板面方向の集合組織を測定する際、チタンの（０００２）極点図上のＴＤ方向から板のＮＤ方向に０〜１０°まで傾いた方位角内及び板のＮＤ方向を中心軸としてＴＤ方向から±１０°回転させた方位角内でのＸ線相対強度ピーク値をＸＴＤ、熱延板のＮＤ方向からＴＤ方向に０〜３０°まで傾いた方位角内及び板の法線を中心軸として全周回転させた方位角内でのＸ線相対強度ピーク値をＸＮＤとした時に、それらの比：ＸＴＤ／ＸＮＤをＸ線異方性指数として、集合組織の発達程度を評価した。【０１１３】
実施例１の場合と同様に、熱延板ＲＤ方向に採取したシャルピー衝撃試験片（２ｍｍＶノッチ入り。ＴＤ方向にノッチを形成した。）を使用して、ＪＩＳ  Ｚ２２４２に準拠して常温で衝撃試験を行い、破断経路の長さ（ｂ）とＶノッチ底から垂直に下した垂線の長さ（ａ）の比（破断斜行性指数：ｂ／ａ、図２、参照）により、板破断のし難さを評価した。【０１１４】
破断斜行性指数が１．２０を超えると、板破断は非常に起り難くなる。破断斜行性指数を、熱延板と伸び率１．５％で引張矯正した後の板より衝撃試験片を採取して、評価した。熱延板ＲＤ方向の変形し易さの評価には、硬さ異方性指数を用いた。硬さは、ＪＩＳ  Ｚ２２４４に準拠して、１ｋｇｆ荷重におけるビッカース硬度で評価した。硬さ異方性指数が１５０００以上であれば、コイル巻戻し性は良好である。表２〜４に、これらの特性を評価した結果を示す。【０１１５】
【表２】
2012115243.tif 000004
【０１１６】
【表３】
2012115243.tif 000005
【０１１７】
【表４】
2012115243.tif 000006
【０１１８】
表２、３、及び、４には、試験番号４、８、及び、１７に示す成分組成の熱延焼鈍板に係る評価結果を示す。本発明製造方法で製造した本発明熱延板の実施例である試験番号１８、１９、２５、２６、３２、及び、３３は、１５０００以上の硬さ異方性指数を示すとともに、１．２０を超える破断斜行性指数を示し、良好なコイル巻戻し性を有するともに、板破断がし難い特性を有している。【０１１９】
一方、試験番号２０、２７、及び、３４は、破断斜行性指数が１．２０を下回っており、板破断が起こり易くなっている。これは、熱延時の板厚減少率が、本発明の下限よりも低かったため、T-textureが十分に発達できず、ＴＤ方向の割れが真直ぐ板幅方向に進展し易い状態であったためである。【０１２０】
試験番号２１、２２、２３、２４、２８、２９、３０、３１、３５、３６、３７、及び、３８は、Ｘ線異方性指数が４．０を下回るとともに、硬さ異方性指数は１５０００を下回り、破断斜行性指数も１．２０を下回っている。【０１２１】
このうち、試験番号２１、２８、及び、３５は、熱延前加熱温度が本発明の下限温度以下であったため、また、試験番号２３、３０、及び、３７は、熱延仕上温度が本発明の下限温度以下であったため、いずれも、β相分率が十分に高いα＋β２相域での熱間加工が十分でなく、T-textureが十分に発達できなかった例である。【０１２２】
試験番号２２、２９、及び、３６は、熱延前加熱温度が本発明の上限温度を超えており、また、試験番号２４、３１、及び、３８は、熱延仕上温度が本発明の上限温度を超えていたため、いずれも、大部分の加工がβ単相域の高温側で行われることとなり、粗大β粒の熱延に伴うT-textureの未発達、不安定化と、粗大な最終ミクロ組織の形成により、硬さ異方性指数は高くならず、また、破断経路の延長も起らなかった例である。【０１２３】
以上の結果より、熱延コイルの冷間矯正等の巻戻し時に、曲げ性などの改善による巻戻しのし易さや、ＴＤ方向への破断のし難さなどの特性を有する、コイル取扱性の高いα＋β型チタン合金板材を得るため、熱延板ＲＤ方向の変形抵抗が低く、かつ、ＴＤ方向への割れが斜行する特性を具備するには、本発明に示す集合組織及び成分組成を有するチタン合金を、本発明の板厚減少率、熱延加熱温度、及び、仕上温度範囲で熱延することにより製造できることが解る。
【産業上の利用可能性】
【０１２４】
本発明によれば、冷間矯正などのコイル巻戻し時のハンドリング性が良好なチタン合金熱延板コイル製品を製造することができる。本発明製品は、ゴルフクラブフェースなどの民生品用途や自動車部品用途などで幅広く使用することができるので、本発明は、産業上の利用可能性が高いものである。
【符号の説明】
【０１２５】
１    シャルピー衝撃試験片
２    ノッチ
３    ノッチ底
ａ    ノッチ底から垂直に下した垂線の長さ
ｂ    実際の破断経路の長さ
【図１（ａ）】
2012115243.tif 000007
【図１（ｂ）】
2012115243.tif 000008
【図１（ｃ）】
2012115243.tif 000009
【図２】
2012115243.tif 000010
【図３】
2012115243.tif 000011
【図４】
2012115243.tif 000012
【図５】
2012115243.tif 000013
【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
質量％で、Ｆｅ：０．８〜１．５％、Ａｌ：４．８〜５．５％、Ｎ：０．０３０％以下を含有するとともに、下記式（１）で定義するＱ（％）＝０．１４〜０．３８を満足する範囲のＯ及びＮを含有し、残部Ｔｉ及び不可避的不純物からなる高強度α＋β型チタン合金熱延板であって、
（ａ）熱間圧延板の法線方向をＮＤ方向、熱間圧延方向をＲＤ方向、熱間圧延幅方向をＴＤ方向とし、α相の（０００１）面の法線方向をｃ軸方位として、ｃ軸方位がＮＤ方向となす角度をθ、ｃ軸方位とＮＤ方向を含む面がＮＤ方向とＴＤ方向を含む面となす角度をφとし、
（b1）θが０度以上、３０度以下であり、かつ、φが全周（−１８０度〜１８０度）に入る結晶粒によるＸ線の（０００２）反射相対強度のうち、最も強い強度をＸＮＤとし、
（b2）θが８０度以上、１００度未満であり、かつ、φが±１０度に入る結晶粒によるＸ線の（０００２）反射相対強度のうち、最も強い強度をＸＴＤとして、
（ｃ）ＸＴＤ／ＸＮＤが４．０以上である
ことを特徴とする冷間でのコイル取扱性に優れた高強度α＋β型チタン合金熱延板。
Ｑ（％）＝［Ｏ］＋２．７７・［Ｎ］                ・・・（１）
［Ｏ］：Ｏの含有量（質量％）
［Ｎ］：Ｎの含有量（質量％）
【請求項２】
（ｄ）前記熱間圧延板のＲＤ方向に垂直な断面のビッカース硬さをＨ１とし、ＴＤ方向に垂直な断面のビッカース硬さをＨ２として、（Ｈ２−Ｈ１）・Ｈ２で表示する硬さ異方性指数が１５０００以上であり、かつ、（ｅ）前記熱間圧延板から採取した、ＲＤ方向が試験片長手方向であり、深さ２ｍｍのノッチをＴＤ方向に形成したシャルピー試験片において、ノッチ底から対抗面に垂直に下した垂線の長さをａ、試験後に実際に伝播した割れの長さをｂとして、ｂ／ａで表示する破断斜行性指数が１．２０以上であることを特徴とする請求項１に記載の冷間でのコイル取扱性に優れた高強度α＋β型チタン合金熱延板。
【請求項３】
請求項１、２の何れかに記載の冷間でのコイル取扱性に優れた高強度α＋β型チタン合金熱延板の製造方法において、α＋β型チタン合金を熱間圧延する際、熱間圧延前に、該チタン合金をβ変態点以上、β変態点＋１５０℃以下に加熱し、熱延仕上温度をβ変態点−５０℃以下、β変態点−２５０℃以上とし、下記式で定義する板厚減少率９０％以上で、一方向熱間圧延を行うことを特徴とする冷間でのコイル取扱性に優れた高強度α＋β型チタン合金熱延板の製造方法。
板厚減少率（％）＝｛（熱延前の板厚−熱延後の板厚）／熱延前の板厚｝・１００
【国際調査報告】
2012115243.tif 000014
2012115243.tif 000015